ПОЛИМЕРНЫЙ МНОГОСЛОЙНЫЙ КОМПОЗИТ ДЛЯ ЗАЩИЩЕННОГО ОТ ПОДДЕЛКИ И/ИЛИ ЦЕННОГО ДОКУМЕНТА И СПОСОБ ЕГО ИЗГОТОВЛЕНИЯ
POLYMER MULTILAYER COMPOSITE FOR DOCUMENT PROTECTED AGAINST COUNTERFEIT AND/OR VALUABLE DOCUMENT, AND METHOD OF ITS MAKING

Область изобретения
Настоящее изобретение относится к полимерному многослойному композиту для защищенного от подделки и/или ценного документа, способу его изготовления, защищенному от подделки, и/или ценный документ, который может быть изготовлен из предлагаемого полимерного многослойного композита, а также применению защищенного от подделки и/или ценного документа в качестве заграничного паспорта, удостоверения личности, водительских прав, идентификационной карты, кредитной карты, банковской карты, карты оплаты наличными, клиентской или визовой карты.
Уровень техники и предпосылки создания изобретения
Носители данных в форме карт служат, например, для идентификации личности и/или предметов и/или для произведения безналичной оплаты. Среди прочего, они имеют опознаваемые отличительные признаки, которые однозначно определяют их принадлежность конкретному человеку и/или предмету и/или отношение к определенному денежному счету или счету ценных бумаг и позволяют только владельцу удостоверять свою личность или же распоряжаться предметом или же счетом и осуществлять денежные переводы. По этой причине эти носители данных должны быть снабжены защитными признаками, которые практически исключают возможность подделки или фальсификации карт неполномочными лицами, так что злоупотребление может быть практически пресечено. Кроме того, факт фальсификации должен быть таким образом легко распознаваем.
Для защиты от подделок или фальсификаций известных носителей данных в форме карт до сих пор предлагалось, а также было реализовано большое количество защитных признаков, например гильоши, водяные знаки, профильные знаки, световые щели, изготавливаемые способом лазерной гравировки фотографии для паспорта, голограммы, инверсионные фигуры, флуоресцентные знаки и различные другие признаки. Эти признаки должны служить тому, чтобы усложнить фальсификацию или даже сделать ее практически невозможной. Для этого воспроизведение этих отличительных признаков должно быть крайне сложным.
Существенными защитными признаками на имеющих форму карточек носителях данных являются персонализированные и/или индивидуализированные признаки, которые сохранены в носителе данных. Персонализированные элементы представляют собой, например, фотографии для паспорта и личные данные человека, которому принадлежит карта, например день рождения, адрес или идентификационный номер на предприятии, а также биометрические данные, такие как цифровой набор данных с отпечатков пальцев, или рост, цвет глаз человека или его принадлежность к определенной больничной кассе. Индивидуализированными признаками являются данные, которые относятся к определенной организации/устройству, например автомобильному средству, банковскому счету или ценной бумаге.
Подобные персонализированные и/или индивидуализированные признаки индивидуально наносятся на имеющие форму карточек носители данных для использующих их людей. Следовательно, способ их изготовления должен быть гибко организован. Например, способы и устройства для нанесения подобных данных на носители данных в форме карт описаны в US 6,022,429 A, US 6,264,296 В1, US 6,685,312 B2, US 6,932,527 B2, US 6,979,141 B1 и US 7,037,013 B2, объем раскрытия которых, таким образом, полностью включается в объем раскрытия настоящего описания, при этом персонализированные и/или индивидуализированные признаки могут наноситься на карты, в том числе, с использованием техники струйной печати. Кроме того, в некоторых вышеназванных документах указывается, что эти данные после нанесения покрываются защитной пленкой (покровной пленкой).
Кроме того, выпускающие карты предприятия также стремятся выпускать карты, приятные с эстетической точки зрения. Для этого в прошлом было проведено множество попыток, чтобы изготовить соответствующую требованиям прозрачную карту.
Например, в ЕР 1222620 B1 представлена по существу прозрачная на свет карта, которая имеет по меньшей мере одну прозрачную или просвечивающую поверхность и распознаваемый при помощи устройства для считывания карт в инфракрасной области поглощающий материал, который является прозрачным на свет, так что активируемый сенсор в считывающем устройстве активируется независимо от того, какой стороной поверхности карты она поднесена к сенсору. Инфракрасные материалы могут наноситься на поверхность карты, например, при помощи способа печати.
Кроме того, в WO 02/45008 А2 описана непрозрачная пластиковая карта, которая, как и в случае ЕР 1222620 B1, содержит поглощающий инфракрасное излучение слой. Также и в US 7,070,112 B2 упоминается прозрачная карта.
В отношении кодировки данных в карте в патенте США №3,536,894 описывается, что во внутреннем слое карты пробиваются отверстия, через которые может проходить инфракрасное излучение. Для этого, например, может быть использована, хотя и пропускающая видимое излучение, но пропускающая инфракрасное излучение тонкая целлофановая пленка. Рисунок отверстий соответствует информации.
В патенте США №3,836,754 также описана просвечивающая карта, которая используется, например, для открытия ворот. Эта карта во внутренней пленке содержит определенные участки, на которых светопроницаемость отличается от светопроницаемости на других участках. Кроме того, во внутренней пленке могут быть высечены отверстия, или на внутреннюю пленку печатными чернилами могут быть нанесены темные пятна. Расположение отверстий или же пятен кодирует информацию.
Однако в случае наличия отверстий во внутренней пленке выяснилось, что эти отверстия в заламинированной карте отпечатываются на внешней стороне, так как участки, на которых находятся отверстия, при ламинировании западают. Это представляет собой, однако, существенный недостаток для эстетики внешнего вида карты.
В ЕР 0343310 А1 описана печатная краска, которая позволяет нанесение печати на 100% поверхности. За счет этого получают особое впечатывание краски. Краска имеет компонент с молекулярным весом между 200 и 200000.
В ЕР 0086282 А1 описана карта из поливинилхлорида, на которую нанесена виниловая краска таким образом, при этом соотношение напечатанной и ненапечатанной поверхности составляет максимально 50%.
В US 3,755,935 раскрыта карта, которая имеет преимущественно непрозрачную сердцевину, в которой заделана двусторонняя фотография. С одной или же другой стороны карты видна соответственно одна фотография.
В ЕР 1640156 А1 раскрыта поликарбонатная многослойная пленка, которая состоит из расположенных снаружи слоев из поликарбоната и расположенного между ними слоя из другого полимера, при этом другим полимером является полиамид или полиамидная композиция. Структура обычной поликарбонатной карты описана посредством двух белых поликарбонатных слоев, которые расположены над и под внутренним слоем.
В GB 2967467 А раскрыта карта, которая имеет по меньшей мере одно индикаторное устройство.
Дорогостоящие носители информации в форме карт на сегодняшний день состоят, прежде всего, из поликарбоната. Персонализация и/или индивидуализация карт на основе поликарбоната производится, как правило, за счет лазерной гравировки. При этом лазерный луч фокусируется на материале и ведется по материалу. При этом лазерный луч за счет пиролиза образует почернения, которые в зависимости от интенсивности лазера и продолжительности его воздействия на соответствующие участки может иметь различную интенсивность. Таким образом, может быть получена картинка или другое графическое изображение или также росчерк или комбинация букв и/или цифр.
Однако при использовании данного способа невозможно получить цветные картинки или графические изображения, а также буквенные или цифровые последовательности, а только черно-белые изображения. В любом случае, в определенном объеме также можно получить различные градации серого цвета. Поэтому не было недостатка в последующих попытках добиться на карте при помощи печатной техники получения цветных изображений. Однако это также оказалось проблематичным, так как допустимые к использованию печатные чернила недостаточно пригодны для оформления карт. Так как полученная на полимерной пленке цветная печать приводит при последующем соединении, например при ламинировании, этой пленки с другими пленками при внутреннем расположении печати к тому, что подобным образом изготовленная, заламинированная или по-другому соединенная многослойная пленка может быть снова разламинирована или разделена за счет манипуляций в слое композита, внутри которого расположен печатный слой. В зависимости от свойств чернил проявляются несовместимости, которые выражаются в форме недостаточной адгезии. Прежде всего чернила на водной основе могут просто отскабливаться от слоев (пластов), которые могут состоять из различных полимеров, например полиолефинов, полиэстеров, поликарбонатов, и, таким образом, создавать сложности уже перед их соединением. Подобное слабое место в защищенном от подделки и/или ценном документе является, однако, неприемлемым, так как за счет этого облегчается подделка или фальсификация документа.
Техническая проблема изобретения
Поэтому в основе настоящего изобретения, в первую очередь, лежит проблема, заключающаяся в том, что многослойный композит с персонализированными и/или индивидуализированными признаками, которые были созданы при помощи печатной техники, могут быть разламинированы или разделены в результате несанкционированных действий, так что желательным является нахождение способа, при помощи которого это может быть гарантировано предотвращено.
Кроме того, в прошлом было сделано много попыток найти способ, пригодный для создания оригинальных защитных признаков, которые содержатся в полимерном многослойном композите, прежде всего на основе поликарбонатов. Поэтому в основу настоящего изобретения была положена еще одна задача разработки новых защитных признаков для защищенных от подделки и/или ценных документов, подделка или фальсификация которых практически исключается.
Краткое описание изобретения
В той степени, в которой в описании изобретения и в пунктах формулы изобретения используется понятие «рисунок», под ним следует понимать каким-либо образом структурированное воспроизведение печатного изображения, которое представляет персонализированную и/или индивидуализированную информацию, а также неперсонализированную и/или неиндивидуализированную информацию. Кроме того, в качестве структурированного воспроизведения печатного изображения неперсонализированной и/или неиндивидуализированной информационной характеристики (информации) рассматриваются упорядоченные рисунки, например растровый фон, гильоши или же знаки, прежде всего буквенные и числовые знаки, или же одномерный или двухмерный штрих-код или эмблема, логотип, герб, государственный знак или печать.
В той степени, в которой в описании изобретения и в пунктах формулы изобретения используется понятие «персонализированный», под ним следует понимать информационную характеристику, которая относится к некому лицу, например владельцу носителя данных. Однако это понятие в целях упрощения должно впоследствии и в пунктах формулы также включать в себя понятие «индивидуализированный». Последнее относится к тем информационным признакам, которые относятся к определенной организации/устройству, например автомобильному средству, банковскому счету или ценной бумаге.
В той степени, в которой в описании изобретения и в пунктах формулы изобретения используется понятие «плоскостной участок печати», под ним следует понимать участок поверхности полимерного слоя, который покрывает печатный слой, а именно таким образом, что печатные чернила или же печатные краски наносятся на его поверхность за исключением расположенных на нем свободных от печати участков. Это означает, что независимо от изменения краски или плотности при нанесении печати, по меньшей мере при наблюдении невооруженным глазом на печатном слое не могут быть распознаны никакие структуры. Это значит, что печатные чернила или же краски полностью отпечатываются на поверхности. При растровой технике печати растровые точки имеются во всех растровых положениях.
В той степени, в которой в описании изобретения и в пунктах формулы изобретения используется понятие «цифровой способ печати», под ним следует понимать способ печати, при котором требуемые для изображений данные получают в цифровой форме и используют непосредственно, как при струйном способе печати, или опосредованно, как при ксерографическом способе печати, для получения печатного изображения без необходимости применения явной печатной формы. Здесь речь идет о безударном режиме печати, то есть о способе, при котором не используется твердая печатная форма (печатный цилиндр или штамп).
В той степени, в которой в описании изобретения и в пунктах формулы изобретения используется понятие «поглощающий», под ним следует понимать ослабление световой передачи. Таким образом, поглощающая печатная краска также может быть диффузной или иметь направленно отражающие свойства, Таким образом, поглощающие краски включают в себя цветные поглощающие печатные краски, белые рассеивающие печатные краски и металлические отражающие печатные краски.
Предлагаемый полимерный многослойный композит, предлагаемый способ изготовления полимерного многослойного композита, а также предлагаемый защищенный от подделки и/или ценный документ характеризуются, в качестве примеров, следующими пунктами:
1. Полимерный многослойный композит для защищенного от подделки и/или ценного документа, включающий в себя по меньшей мере два сплошным образом соединенные между собой полимерных слоя, при этом в и/или на композите находится по меньшей мере одна напечатанная с поглощающим в диапазоне видимого света печатным слоем поверхность на полимерном слое композита, поглощающий печатный слой образует по меньшей мере один участок печати, и все участки печати на напечатанной поверхности полимерного слоя совместно имеют долю площади, составляющую минимально 50% и максимально 95%.
2. Полимерный многослойный композит для защищенного от подделки и/или ценного документа по п.1, отличающийся тем, что участки печати на напечатанной поверхности образуют по меньшей мере один сплошной, плоскостной участок печати.
3. Полимерный многослойный композит для защищенного от подделки и/или ценного документа по одному из вышеназванных пунктов, отличающийся тем, что на напечатанной поверхности полимерного слоя находятся свободные участки поверхности, на которых на поверхность печать не нанесена, и которые выполнены в форме окон.
4. Полимерный многослойный композит для защищенного от подделки и/или ценного документа по п.3, отличающийся тем, что напечатанная поверхность находится на первом полимерном слое, что на поверхностях на по меньшей мере втором и/или других полимерных слоев находится по меньшей мере один информационный признак на соответственно одном участке поверхности, и что содержащие информационный признак участки поверхности расположены с точным совмещением относительно свободного участка поверхности на напечатанной поверхности.
5. Полимерный многослойный композит для защищенного от подделки и/или ценного документа по п.4, отличающийся тем, что одним из информационных признаков является фотография для паспорта, и что по меньшей мере одно окно на напечатанной поверхности имеет внешний контур напечатанной на одном из вторых и/или других полимерных слоев фотографии для паспорта.
6. Полимерный многослойный композит для защищенного от подделки и/или ценного документа по п.4, отличающийся тем, что один из информационных признаков представлен в форме знака или штрих-кода.
7. Полимерный многослойный композит для защищенного от подделки и/или ценного документа по одному из предшествующих пунктов, отличающийся тем, что край напечатанной поверхности на полимерном слое образует свободный участок поверхности, на котором на поверхность печать не нанесена.
8. Полимерный многослойный композит для защищенного от подделки и/или ценного документа по одному из предшествующих пунктов, отличающийся тем, что на напечатанной поверхности на полимерном слое находятся свободные участки поверхности, на которых на поверхность печать не нанесена и которые вместе образуют информационный признак.
9. Полимерный многослойный композит для защищенного от подделки и/или ценного документа по п.8, отличающийся тем, что информационный признак представляет собой персонализированный информационный признак.
10. Полимерный многослойный композит для защищенного от подделки и/или ценного документа по п.9, отличающийся тем, что персонализированный информационный признак представляет собой фотографию для паспорта.
11. Полимерный многослойный композит для защищенного от подделки и/или ценного документа по одному из предшествующих пунктов, отличающийся тем, что на напечатанной поверхности на полимерном слое находятся свободные участки поверхности, на которых на поверхность печать не нанесена и которые вместе образуют по меньшей мере один неперсонализированный рисунок.
12. Полимерный многослойный композит для защищенного от подделки и/или ценного документа по одному из предшествующих пунктов, отличающийся тем, что на напечатанной поверхности на полимерном слое находятся свободные участки поверхности, на которых на поверхность, за исключением информационных признаков, печать не нанесена.
13. Полимерный многослойный композит для защищенного от подделки и/или ценного документа по п.12, отличающийся тем, что одним из других информационных признаков на участке поверхности является фотография для паспорта, что участок поверхности выполнен в форме окна, и что окно имеет внешний контур фотографии для паспорта.
14. Полимерный многослойный композит для защищенного от подделки и/или ценного документа по одному из предшествующих пунктов, отличающийся тем, что напечатанная поверхность находится на первом полимерном слое, что фотография для паспорта выполнена на участке поверхности на поверхностях на по меньшей мере первом и/или втором и/или других полимерных слоев, и что содержащие фотографию для паспорта участки поверхности в первом и/или втором и/или других полимерных слоях расположены с точным совмещением относительно свободного участка поверхности на напечатанной поверхности.
15. Полимерный многослойный композит для защищенного от подделки и/или ценного документа по п.14, отличающийся тем, что фотография для паспорта является цветной.
16. Полимерный многослойный композит для защищенного от подделки и/или ценного документа по п.15, отличающийся тем, что цветоделенные изображения фотографии для паспорта печатают на различных полимерных слоях с точным совмещением относительно друг друга.
17. Полимерный многослойный композит для защищенного от подделки и/или ценного документа по п.16, отличающийся тем, что фотография для паспорта имеет область черного, что по меньшей мере один из полимерных слоев содержит инициируемые лазером вещества, и что область черного на этих слоях образована при помощи создающего градации серого цвета лазера.
18. Полимерный многослойный композит для защищенного от подделки и/или ценного документа по одному из предшествующих пунктов, отличающийся тем, что на напечатанной поверхности на первом полимерном слое находится по меньшей мере один свободный участок поверхности, который выполнен в форме окна, и что на первом полимерном слое или втором полимерном слое на участке поверхности, который расположен с точным совмещением относительно окна на первом полимерном слое, находится индикаторный элемент.
19. Полимерный многослойный композит для защищенного от подделки и/или ценного документа по одному из предшествующих пунктов, отличающийся тем, что на напечатанной поверхности первого полимерного слоя находится по меньшей мере один свободный участок поверхности, который выполнен в форме окна, и что первый полимерный слой или второй полимерной слой по меньшей мере на одном участке поверхности, который расположен с точным совмещением относительно окна на первом полимерном слое, выполнен в виде поляризационного светофильтра.
20. Полимерный многослойный композит для защищенного от подделки и/или ценного документа по одному из предшествующих пунктов, отличающийся тем, что на напечатанной поверхности первого полимерного слоя находится по меньшей мере один свободный участок поверхности, который выполнен в форме окна, и что на первой поверхности в многослойном композите находится первое частичное изображение, а на второй поверхности в многослойном композите - второе частичное изображение на участках поверхности, которые расположены относительно окна с точным совмещением, при этом первое частичное изображение и второе частичное изображение совместно формируют целостное изображение, и при этом между первой поверхностью и второй поверхностью находился по меньшей мере один просвечивающий полимерный слой.
21. Полимерный многослойный композит для защищенного от подделки и/или ценного документа по одному из предшествующих пунктов, отличающийся тем, что предусмотрены по меньшей мере два полимерных слоя с напечатанными поверхностями, на которых выполнены сплошные, поверхностные участки печати, которые покрывают соответственно по меньшей мере 50% напечатанной поверхности, и что между обеими поверхностями находится электрическая схема, включающая в себя по меньшей мере компьютерный чип и антенную схему.
22. Полимерный многослойный композит для защищенного от подделки и/или ценного документа по одному из предшествующих пунктов, отличающийся тем, что образован по меньшей мере один сплошной, плоскостной участок печати, и что по меньшей мере одна часть поверхностного участка печати за счет различной плотности частичных участков печати выполнена в форме водяного знака.
23. Полимерный многослойный композит для защищенного от подделки и/или ценного документа по одному из предшествующих пунктов, отличающийся тем, что на различных напечатанных плоскостях предусмотрены по меньшей мере два плоскостных участка печати, и что по меньшей мере один участок плоской печати имеет свободные участки поверхности, так что образуется водяной знак.
24. Полимерный многослойный композит для защищенного от подделки и/или ценного документа по одному из предшествующих пунктов, отличающийся тем, что один, несколько или все полимерные слои в многослойном композите являются прозрачными.
25. Полимерный многослойный композит для защищенного от подделки и/или ценного документа по одному из предшествующих пунктов, отличающийся тем, что некоторые или все полимерные слои в многослойном композите являются просвечивающими.
26. Полимерный многослойный композит для защищенного от подделки и/или ценного документа по одному из предшествующих пунктов, отличающийся тем, что один, несколько или все полимерные слои в многослойном композите состоят из поликарбоната.
27. Полимерный многослойный композит для защищенного от подделки и/или ценного документа по одному из предшествующих пунктов, отличающийся тем, что печатный слой содержит связующее из поликарбоната.
28. Полимерный многослойный композит для защищенного от подделки и/или ценного документа по одному из предшествующих пунктов, отличающийся тем, что печатный слой выполнен посредством цифровой техники печати.
29. Полимерный многослойный композит для защищенного от подделки и/или ценного документа по одному из предшествующих пунктов, отличающийся тем, что печатный слой выполнен посредством струйной печати.
30. Полимерный многослойный композит для защищенного от подделки и/или ценного документа по одному из предшествующих пунктов, отличающийся тем, что печатный слой является белым.
31. Полимерный многослойный композит для защищенного от подделки и/или ценного документа по одному из предшествующих пунктов, отличающийся тем, что в области печати под печатным слоем находится серебряная краска.
32. Полимерный многослойный композит для защищенного от подделки и/или ценного документа по одному из предшествующих пунктов, отличающийся тем, что по меньшей мере одна из напечатанных поверхностей в полимерном многослойном композите расположена внутри.
33. Способ изготовления полимерного многослойного композита для защищенного от подделки и/или ценного документа, включающего по меньшей мере два сплошным образом соединенные между собой полимерных слоя, включающий в себя следующие стадии способа:
а) подготовка по меньшей мере двух полимерных слоев;
б) нанесение печати по меньшей мере с одним поглощающим в диапазоне видимого света печатным слоем по меньшей мере на одну поверхность на одном из полимерных слоев,
при этом поглощающий печатный слой образует по меньшей мере один участок печати, и все участки печати на напечатанной поверхности полимерного слоя совместно имеют долю площади, составляющую минимально 50% и максимально 95%; и
в) укладывание полимерных слоев в пачку и соединение их сплошным образом.
34. Способ изготовления полимерного многослойного композита для защищенного от подделки и/или ценного документа по п.33, отличающийся тем, что участки печати на напечатанной поверхности образуют по меньшей мере один сплошной, плоскостной участок печати.
35. Способ изготовления полимерного многослойного композита для защищенного от подделки и/или ценного документа по одному из п.п.33 и 34, отличающийся тем, что по меньшей мере на одну поверхность печать нанесена таким образом, что по меньшей мере один свободный участок поверхности в форме участков, которые совместно образуют информационный признак и/или в форме по меньшей мере одного неперсонализированного рисунка, и/или край поверхности на полимерном слое остается свободным от печати.
36. Способ изготовления полимерного многослойного композита для защищенного от подделки и/или ценного документа по п.35, отличающийся тем, что по меньшей мере на одну поверхность печать нанесена таким образом, что на свободных участках находятся другие информационные признаки.
37. Способ изготовления полимерного многослойного композита для защищенного от подделки и/или ценного документа по одному из п.п.33-36, отличающийся тем, что по меньшей мере один снабженный участком печати полимерный слой содержит инициируемые лазером вещества, и что при помощи создающего градации серого цвета лазера наносят по меньшей мере один информационный признак по меньшей мере в один полимерный слой.
38. Способ изготовления полимерного многослойного композита для защищенного от подделки и/или ценного документа по одному из п.п.35-37, отличающийся тем, что по меньшей мере один из информационных признаков представляет собой фотографию для паспорта.
39. Способ изготовления полимерного многослойного композита для защищенного от подделки и/или ценного документа по п.38, отличающийся тем, что фотография для паспорта имеет область черного, и что по меньшей мере на одном содержащем инициируемые лазером вещества полимерном слое область черного фотографии для паспорта выполняют при помощи создающего градации серого цвета лазера.
40. Способ изготовления полимерного многослойного композита для защищенного от подделки и/или ценного документа, по одному из п.п.33-39, отличающийся тем, что по меньшей мере на одну поверхность на первом полимерном слое печатают печатный слой с образованием по меньшей мере одного окна, и что на первый полимерный слой или на второй полимерный слой на участок поверхности, который расположен относительно окна в первом полимерном слое с точным совмещением, помещают индикаторный элемент.
41. Способ изготовления полимерного многослойного композита для защищенного от подделки и/или ценного документа, по одному из п.п.33-40, отличающийся тем, что по меньшей мере на одну поверхность на первом полимерном слое печатают печатный слой с образованием по меньшей мере одного окна, и что первый или второй полимерный слой по меньшей мере на участке поверхности, который расположен относительно окна в первом полимерном слое с точным совмещением, выполнен в виде поляризационного светофильтра.
42. Способ изготовления полимерного многослойного композита для защищенного от подделки и/или ценного документа, по одному из п.п.33-41, отличающийся тем, что на напечатанной поверхности первого полимерного слоя находится свободный участок поверхности, который выполнен в форме окна, и что на первой поверхности в многослойном композите первое частичное изображение, а на второй поверхности в многослойном композите - второе частичное изображение находятся на участках поверхности, которые расположены относительно окна с точным совмещением, при этом первое частичное изображение и второе частичное изображение вместе создают целостное изображение, и при этом между первой поверхностью и второй поверхностью находится по меньшей мере один просвечивающий полимерный слой.
43. Способ изготовления полимерного многослойного композита для защищенного от подделки и/или ценного документа, по одному из п.п.33-42, отличающийся тем, что по меньшей мере на одну поверхность первого полимерного слоя печатают печатный слой с образованием по меньшей мере одного окна, и что на втором полимерном слое на участке поверхности выполняют печатный слой, который расположен относительно окна с точным совмещением и имеет различные по плотности частичные участки печати в форме водяного знака.
44. Способ изготовления полимерного многослойного композита для защищенного от подделки и/или ценного документа, по одному из п.п.33-43, отличающийся тем, что по меньшей мере на две различные поверхности в многослойном композите печатают печатные слои с образованием плоскостных участков печати, так что плоскостной участок печати при образовании водяного знака имеет свободные участки поверхности.
45. Способ изготовления полимерного многослойного композита для защищенного от подделки и/или ценного документа, по одному из п.п.33-44, отличающийся тем, что печатный слой является белым.
46. Защищенный от подделки и/или ценный документ, содержащий полимерный многослойный композит по одному из п.п.1-32.
47. Применение защищенного от подделки документа и/или ценного документа по п.46 в качестве заграничного паспорта, удостоверения личности, водительских прав, идентификационной карты, кредитной карты, банковской карты, карты оплаты наличными, клиентской или визовой карты.
Для получения новых, защищающих от подделок и фальсификаций защитных признаков согласно изобретению предлагается полимерный многослойный композит для защищенных от подделки и/или ценных документов, например для заграничного паспорта, удостоверения личности, водительских прав, идентификационной карты, кредитной карты, банковской карты, карты оплаты наличными, клиентской или визовой карты, который содержит по меньшей мере два сплошным образом соединенных между собой полимерных слоя. Формат этих документов, предпочтительным образом, представляет собой ID-1, ID-2 или ID-3. В и/или на соединении находится по меньшей мере одна поверхность полимерного слоя композита, на которую напечатан поглощающий в диапазоне видимого света печатный слой. Поглощающий печатный слой образует по меньшей мере один участок печати, при этом все участки печати на этой поверхности полимерного слоя вместе имеют долю площади, составляющую минимально 50% и максимально 95%. Исходная величина для доли площади, таким образом, составляет общую поверхность одной стороны одного полимерного слоя.
Подобный полимерный многослойный композит изготавливается согласно изобретению с применением следующих стадий технологического процесса: а) подготовка по меньшей мере двух полимерных слоев; б) нанесение печати по меньшей мере на одну поверхность одного из полимерных слоев по меньшей мере с одним поглощающим в диапазоне видимого света печатным слоем, при этом поглощающий печатный слой образует по меньшей мере один участок печати, при этом все участки печати на этой поверхности полимерного слоя совместно составляют долю площади, составляющую минимально 50% и максимально 95%; и в) укладывание в пачку полимерных слоев и соединение их сплошным образом.
Предпочтительным образом, участки печати образуют на напечатанной поверхности по меньшей мере один сплошной, плоскостной участок печати, при необходимости, две, три, четыре, пять, шесть или n-ое количество сплошных участков печати, при этом n - целое число от 7 до, например, 100.
Отправной точкой настоящего изобретения является установление того, что новые защитные элементы в защищенных от подделки и/или ценных документах могут изготавливаться, когда на расположенную внутри поверхность защищенного от подделки и/или ценного документа наносится печать с относительно большой долей площади от общей поверхности, исключая возможность разламинирования или расслоения этого документа. А именно, выяснилось, что защищенный от подделки и/или ценный документ, в котором на расположенный внутри слой нанесен печатный слой, может легко разламинироваться или расслаиваться, так как печатный слой проявляет себя в качестве разделительного слоя. Следовательно, подобные документы также относительно легко могут быть подделаны или фальсифицированы. Прежде всего тогда, когда печатный слой образует по меньшей мере один сплошной, плоскостной участок печати, может проявиться этот недостаток. Создание рисунков посредством, прежде всего, образующего сплошной, плоскостной участок печати печатного слоя представляет собой защитный элемент. Согласно изобретению может быть предусмотрена доля площади печати, составляющая минимально 50%, предпочтительным образом минимально 60%, еще более предпочтительно - минимально 65%, еще предпочтительнее - минимально 70% и наиболее предпочтительно - минимально 75%.
Для того чтобы можно было распознать, в том числе снаружи, без разрушения документа, образована ли находящаяся в композите непрозрачная поверхность печатным слоем, а не, например, непрозрачным полимерным слоем, предусматривается доля площади поверхности с нанесенной на нее печатью максимально 95%, предпочтительным образом - максимально 90% и наиболее предпочтительно - максимально 85%. То есть, если бы вместо печатного слоя использовался непрозрачный расположенный внутри полимерный слой, то внешние слои композита слоев в местах, в которых находятся эти свободные участки, например высечки в непрозрачном слое, западали бы. Конечно в места, на которых находятся свободные участки, могли бы быть добавлены прозрачные или просвечивающие материалы, например прозрачные кусочки пленки или прозрачный полимер в жидкой форме, который, например, затвердевает при ламинировании. Но также в этом случае эти манипуляции отобразились бы на поверхности карты как неровности, которые были бы вызваны негомогенным распределением материала в области прозрачных участков. Таким образом, за счет нанесения печати на расположенную внутри поверхность можно снаружи понять, что документ изготовлен при помощи техники печати в соответствии с изобретением. Поэтому соответствующее изобретению оформление представляет собой защитный признак.
Таким образом, на не напечатанной поверхности имеются участки, которые вместе составляют долю площади <50%, предпочтительным образом <40%, еще более предпочтительно <35%, еще предпочтительнее <30% и наиболее предпочтительно <25%. Кроме того, общая доля площади этих свободных участков поверхности составляет >5%, предпочтительным образом >10% и наиболее предпочтительно >15%. Таким образом, общая доля площади поверхности без печати может составлять от 5% до 50%.
Подробное описание изобретения
Настоящее изобретение относится к композиту из полимерных слоев для изготовления защищенных от подделки и/или ценных документов, который, при необходимости, также может дополнительно содержать слои из других материалов, например из картона, бумаги, текстиля, ткани, трикотажа или так называемых препрегов.
По существу, в качестве материалов для полимерных слоев могут использоваться все традиционно используемые в области изготовления защищенных от подделки и/или ценных документов материалы. Предпочтительным образом, эти слои имеют толщину 50-300 мкм. Полимерные слои, одинаково или различным образом, могут быть образованы на основе полимерного материала из группы, включающей в себя ПК (поликарбонат, прежде всего поликарбонат Бисфенол А), ПЭГТФ (полиэтиленгликольтерефталат), ПММА (полиметилметакрилат), ТПУ (термопластические полиуретановые эластомеры), ПЭ (полиэтилен), ПП (полипропилен), ПИ (полиимид или политрансизопрен), ПВХ (поливинилхлорид) и сополимеры таких полимеров. Кроме того, могут использоваться соэкструдированные пленки этих материалов. Предпочтительным является применение пол и карбонатных материалов, при этом, например, но совершенно необязательно, также могут применяться так называемые материалы с низким показателем Tg на основе поликарбонатов, прежде всего для полимерного слоя, на который нанесен печатный слой, и/или для полимерного слоя, который соединен с полимерным слоем, являющимся носителем печатного слоя, а именно - на стороне с печатным слоем. Материалы с низким показателем Tg представляют собой полимеры, температура стеклования которых составляет менее 140°С.
Могут использоваться наполненные или ненаполненные полимерные слои. Наполненные полимерные слои содержат, прежде всего, цветные пигменты или другие наполнители. Полимерные слои могут быть окрашены красящими материалами или быть бесцветными, например прозрачными, просвечивающими или непрозрачными. Предпочтительно, прозрачными являются по меньшей мере полимерные слои, которые находятся над напечатанными поверхностями.
Предпочтительным при этом является, если основной полимер по меньшей мере одного из соединяемых полимерных слоев содержит одинаковые или различные реагирующие между собой группы, при этом при температуре ламинирования менее 200°С реактивные группы первого полимерного слоя реагируют друг с другом и/или с реактивными группами второго полимерного слоя. Таким образом, температура ламинирования может быть снижена без угрозы для внутреннего соединения заламинированных слоев. В случае различных полимерных слоев с реактивными группами это зависит от того, что различные полимерные слои вследствие реакции соответствующих реактивных групп больше не могут быть без затруднений разламинированы, так как между полимерными слоями осуществляется реактивное соединение, как если бы реактивное ламинирование. Кроме того, становится возможным, что благодаря более низким температурам ламинирования предотвращается изменение цветного печатного слоя, прежде всего изменение цвета. Предпочтительным при этом является, если температура стеклования Tg по меньшей мере одного полимерного слоя до термического ламинирования составляет менее 120°С (или также менее 110°С или же 100°С), при этом температура стеклования этого полимерного слоя после термического ламинирования благодаря реакции реагирующих между собой групп основного полимера полимерного слоя по меньшей мере на 5°С, предпочтительным образом по меньшей мере на 20°С, выше температуры стеклования до термического ламинирования. При этом происходит не только реактивное соединение ламинируемых между собой слоев. Более того, повышается молекулярный вес и тем самым температура стеклования за счет объединения в сеть полимера внутри слоя и между слоями. Это дополнительно усложняет разламинирование, так как, например, печатные чернила, прежде всего, при попытке манипулирования за счет высоких температур разламинирования необратимо повреждаются, и документ в результате этого разрушается.
x
2
2
3
3
2
1
20
3
20
4
20
+
Предпочтительным образом, температура ламинирования при использовании таких полимерных веществе составляет менее 180°С, а еще предпочтительнее - менее 150°С. Выбор подходящих реактивных групп не составляет для специалиста в области химии полимеров никаких проблем. Например, реактивные группы выбирают из группы, включающей в себя -CN, -OCN, -NCO, -NC, -SH, -S, -Tos, -SCN, -NCS, -H, -эпокси (-CHOCH), -NH, -NN, -NN-R, -OH, -COOH, -CHO, -COOR, -Hal (-F, -Cl, -Br, -I), -Me-Hal (Me = по меньшей мере двухвалентный металл, например, Mg), -Si(OR), -SiHal, -СН=СН, и -COR″, при этом в качестве R″ может выступать любая реактивная или нереактивная группа, например, H, Hal, C-C-Alkyl, C-C-A17I, C-C-Ar-алкил, соответственно разветвленные или линейные, насыщенные или ненасыщенные, дополнительно замещенные, или соответствующие гетероциклы с одним или несколькими одинаковыми или различными гетероатомами N, О, или S. Разумеется, возможны другие реактивные группы. Сюда относятся реагенты реакции Дильса-Адлера или реакции метатезиса.
2
n
2
2
n
2
n
6
4
n
6
10
n
3
(n+3)
4
(n+4)
Реактивные группы могут быть присоединены напрямую к основному полимеру или соединены с основным полимером через промежуточную группу. В качестве промежуточных групп рассматриваются все известные специалисту химии полимеров промежуточные группы. При этом промежуточные группы также могут представлять собой олигомеры или полимеры, которые придают эластичность, за счет чего опасность разлома защищенного от подделки и/или ценного документа уменьшается. Такие придающие эластичность промежуточные группы известны специалистам и поэтому не требуют дальнейшего описания. Только в качестве примера следует назвать промежуточные группы, которые выбраны из группы, включающей в себя -(CH)-, -(СН-СН-0)-, -(SiR-0)-, -(CH)-, -(СН)-, -Ci-Cn-алкилы-, -С-С-арилы-, -С-С -Ar-алкилы-, соответственно разветвленные или линейные, насыщенные или ненасыщенные, дополнительно замещенные, или соответствующие гетероциклы с одним или несколькими одинаковыми или различными гетероатомами N, О, или S, при этом n = от 1 до 20, предпочтительным образом - от 1 до 10. Относительно прочих реактивных групп или возможностей модификаций необходимо сослаться на литературный источник "Энциклопедия промышленной химии Ульмана (Ullmann's Encyclopedia of Industrial Chemistry), электронное издание 2006, издательство Willey. Термин основного полимера обозначает в рамках предыдущих форм осуществления полимерную структуру, которая не является носителем ни одной реактивной группы при используемых условиях ламинирования. При этом речь может идти о гомополимерах или сополимерах. В отличие от названных полимеров сюда также включаются модифицированные полимеры.
Настоящее изобретение служит для изготовления защитных признаков в защищенных от подделки и/или ценных документах. Предпочтительным образом, на снабженной печатным слоем поверхности, на которой доля площади печатного слоя может составлять от 50% до 95%, находятся свободные участки поверхности, на которых поверхность свободна от печати, и которые выполнены в форме окон. Подобные окна могут иметь любую форму и быть, например, прямоугольными или квадратными. Кроме того, край напечатанной поверхности на полимерном слое, например, узкий шириной несколько миллиметров, предпочтительным образом 0,5-5 мм, еще более предпочтительно 1-3 мм, может образовывать участок свободной поверхности, на котором поверхность свободна от печати. Кроме того, на напечатанной поверхности на полимерном слое могут находиться свободные участки поверхности, на которых поверхность свободна от печати, и которые вместе образуют информационный признак, например персонализированный информационный признак. Особо предпочтительно, при этом информационном признаке речь может идти о фотографии для паспорта. Кроме того, на напечатанной поверхности на полимерном слое могут находиться свободные участки поверхности, поверхность которых свободна от печати, и которые вместе образуют по меньшей мере один рисунок, например эмблему, герб, государственный знак, логотип или печать. Таким образом, имеется множество возможных вариантов для формообразования свободных участков поверхности до тех пор, пока соблюдается вышеназванное условие допустимой доли свободной площади. Конечно, также мыслимы другие формы осуществления, например регулярные фоновые рисунки, при помощи которых структурируются свободные участки поверхности.
В предпочтительной форме осуществления изобретения предусмотрена не только одна напечатанная поверхность с соответствующей изобретению долей площади, а две поверхности с подобным образом напечатанными поверхностями, например обе поверхности полимерного слоя. На обе поверхности, особо предпочтительным образом, на тех же самых участках поверхности может быть нанесена печать, так что непрозрачность в местах с напечатанными поверхностями является большей, чем если бы печать была нанесена только на одну поверхность.
Поверхность полимерного слоя в многослойном композите с напечатанными поверхностями может комбинироваться с различными другими защитными признаками.
В первой преимущественной форме осуществления изобретения на напечатанной поверхности полимерного слоя находятся свободные участки поверхности, на которых поверхность, за исключением информационных характеристик, свободна от печати. То есть, печать наносится на поверхность таким образом, что на свободных участках поверхности находятся информационные характеристики. В остальном на напечатанных участках поверхности, таким образом, печатаются дополнительные сведения. В той мере, в которой здесь указана доля площади напечатанной поверхности полимерного слоя, эта доля площади относится ко всем напечатанными долям поверхностями, включая напечатанные по краю или на других свободных участках поверхности информационные признаки.
Особо предпочтительно, если один из информационных признаков, которые напечатаны на одном или нескольких оставленных в остальном свободными участках поверхности, представляет собой фотографию для паспорта. Конечно, вместо фотографии для паспорта на участках поверхности может быть напечатан какой-либо другой информационный признак, например другой персонализированный информационный признак. Кроме того, предпочтительно, если участок поверхности выполнен в форме окна, и окно имеет внешний контур информационных признаков, предпочтительно фотографии для паспорта. Вместо встраивания фотографии для паспорта в окно, конечно, может быть встроен другой информационный признак или рисунок, например эмблема, герб, печать, государственный знак, содержащий персонализированный информационный признак штрих-код, или логотип, или также цепочка символов, например буквенно-цифровых символов.
В этой первой форме осуществления информационный признак, который также представляет собой защитный признак, находится на поверхности, на которую согласно предлагаемому изобретением условию допустимой доли свободной площади, а притом предпочтительно нанесена сплошная, поверхностная печать. Этот информационный признак может быть напечатан, прежде всего, в окне. Вместо печати в окне, конечно, также может быть выполнена печать по краю поверхности, который образует свободный участок поверхности.
Во второй предпочтительной форме осуществления изобретения напечатанная поверхность находится на первом полимерном слое. Кроме того, по меньшей мере на втором и/или на других полимерных слоях располагается по меньшей мере один информационный признак. Этот информационный признак располагается на втором и/или других слоях на соответственно одном участке поверхности. Предпочтительно, эти участки поверхности расположены относительно свободного участка поверхности на напечатанной поверхности с точным совмещением, так что информационный признак виден насквозь через свободный участок поверхности первого полимерного слоя.
Информационный признак на первом, по меньшей мере втором и/или других полимерных слоях может, например, вновь представлять собой персонализированный информационный признак, например фотографию для паспорта. Конечно, вместо фотографии для паспорта также может быть предусмотрен рисунок, например государственный знак.
Таким образом, информационный признак, образующий еще один защитный признак, расположен в этой второй форме осуществления на полимерном слое или же на нескольких полимерных слоях, отличающемся/отличающихся от полимерного слоя, на котором находится поверхность, которая является достаточной для условия допустимой доли свободной площади согласно изобретению. В этом отношении, эта форма осуществления отличается от первой формы осуществления, так как согласно последней форме осуществления информационный признак находится не только на напечатанной поверхности, но и на одной или нескольких других поверхностях.
В одном из особо предпочтительных вариантов второй формы осуществления окно в печатном слое на напечатанной поверхности может иметь внешний контур фотографии для паспорта, которая напечатана по меньшей мере на втором и/или на других полимерных слоях. Благодаря этому, например, можно наблюдать находящуюся за этим окном фотографию для паспорта через точно совмещенную рамку окна.
Альтернативным образом, один из информационных признаков, который находится по меньшей мере на втором и/или еще на нескольких полимерных слоях, может быть представлен в форме буквенно-цифровых знаков или штрих-кода.
В комбинации первой и второй предпочтительных форм осуществления изобретения напечатанная поверхность, которая является достаточной согласно условию допустимой доли свободной площади изобретения, находится на первом полимерном слое. Фотография для паспорта или другой персонализированный или непресонализированный информационный признак выполнен на участке поверхности на первом и втором и, при необходимости дополнительно, на других полимерных слоях. Содержащие фотографию для паспорта или другой информационный признак участки поверхности на первом, втором и, при необходимости, других полимерных слоях, расположены с точным совмещением относительно свободного участка поверхности на напечатанной поверхности. Таким образом, информационный признак, например фотография для паспорта, может быть расположена как на том же самом полимерном слое, что и печатный слой с высокой долей площади, так и на других, предпочтительно соседних, полимерных слоях.
Подразделение информационного признака на несколько поверхностей на различных полимерных слоях может, например, быть осуществлено за счет образования различных цветоделенных изображений или же различных составляющих информации на различных поверхностях. Например, фотография для паспорта может быть разложена на несколько частичных изображений, которые соответствуют уровням трехмерного изображения первоначального изображения. Эти частичные изображения затем воспроизводятся на различных уровнях и, таким образом, создают впечатление пластичного изображения.
Если информационный признак, например персонализированный информационный признак, прежде всего фотография для паспорта, состоит из цветного изображения, могут быть созданы цветоделенные изображения информационного признака. Эти цветоделенные изображения затем печатаются на различных полимерных слоях с точным совмещением относительно друг друга. Подобные цветоделенные изображения известны и соответствуют известным цветовым моделям, например цветовому пространству CMYK и RGB. Отдельные цветоделенные изображения могут, как было ранее упомянуто, быть напечатаны на различных поверхностях в многослойном композите. Предпочтительным образом, эти цветоделенные изображения печатаются на поверхностях таким образом, что при совмещении и соединении полимерных слоев на композите они расположены с точным совмещением относительно друг друга.
2
2
2
2
2
Затем, для дальнейшего введения защитных признаков, если информационный признак, например фотография для паспорта, имеет область черного в цветоделенном изображении, эта область черного может быть получена не способом печати, а скорее способом лазерной гравировки или также посредством комбинирования способов печати и лазерной гравировки. В последнем случае дорабатываются серые и черные точки изображения графического изображения фотографии для паспорта или другой информации. За счет области черного достигается получение более приемлемого с эстетической точки зрения изображения. За счет лазерной гравировки подделка или фальсификация существенно усложняется или даже делается невозможной. При лазерной гравировке по меньшей мере один из полимерных слоев, на котором должна быть получена область черного, содержит инициируемые лазером вещества. Область черного в этих полимерных слоях затем образуется при помощи создающего градации серого цвета лазера. Для этого лазерный луч с соответствующей длиной волн и интенсивностью направляется на участки на документе, на которых должны быть получены области черного. Тем самым вызывают пиролиз полимерных материалов, который ведет к желаемому почернению. Приводящее к почернению изменение материала может быть достигнуто как внутри печатного слоя (то есть внутри точек печати), так и над или под печатным слоем в полимерном материале. Предпочтительно, в качестве лазера для этого используется лазер Nd:YAG (1064 нм), который создает или дорабатывает градации серой или же черной шкалы графического изображения (фотографии паспорта). В принципе, для лазерной гравировки может использоваться любой подходящий источник излучения с длиной волн в диапазоне от 150 до 10600 нм, прежде всего от 150 до 1100 нм. Источниками излучения, альтернативными лазеру Nd:YAG, являются, например, лазер CO или импульсный УФ-лазер (эксимерный лазер). Энергетическая плотность, в целом, находится в диапазоне от 0,3 мДж/см до 50 мДж/см, прежде всего в диапазоне т 0,3 мДж/см до 10 мДж/см.
Чувствительные к лазерному излучению компоненты (инициируемые лазером вещества), предпочтительным образом, представляют собой полимер, который локально подвергается пиролизу под воздействием лазера. Данный полимерный слой может состоять из одного такого полимера, и/или чувствительный к лазерному излучению компонент может представлять собой чувствительный к лазерному излучению пигмент, который распределен внутри полимерного слоя. Чувствительные к лазерному излучению пигменты могут, например, состоять из органических полимеров, которые имеют высокую поглощающую способность лазерного излучения. Подобные материалы известны в данной области.
В одном предпочтительном варианте этой формы осуществления фотография для паспорта наносится на внешнюю поверхность полимерного многослойного композита, так что после ламинирования композита покрывной пленкой она находится внутри композита. В этом случае фотография для паспорта может быть размещена на просвечивающей пленке, которая может содержать инициируемые лазером вещества для создания или усиления области черного на фотографии для паспорта. Предпочтительным образом, покрывная пленка является прозрачной. Различные цветоделенные изображения фотографии для паспорта могут быть расположены, например, как на внешней поверхности полимерного многослойного композита, так и на внутренней стороне покровной пленки или же только на внешней поверхности полимерного многослойного композита, либо только на внутренней стороне покровной пленки. Другие цветоделенные изображения могут быть напечатаны на расположенных далее вглубь композита поверхностях.
В третьей предпочтительной форме осуществления изобретения на печатной поверхности на первом полимерном слое находится по меньшей мере один свободный участок поверхности, который выполнен в форме окна, а на первом полимерном слое или втором полимерном слое на участке поверхности, который расположен с точным совмещением относительно окна на первом полимерном слое, расположен индикаторный элемент, например жидкокристаллический дисплей. В этой форме осуществления электронная схема, которая служит для управления индикаторным элементом, может быть скрыта под сплошным поверхностным печатным слоем. Для того чтобы это схема была также невидима с задней стороны карты, третья поверхность, например обратная сторона второго полимерного слоя или поверхность третьего полимерного слоя на стороне второго полимерного слоя, отвернутой от второго полимерного слоя, может быть сплошным образом напечатана непрозрачной краской, или же второй или третий полимерный слой сам является непрозрачным.
В принципе, для подобных конструкций защищенных от подделки и/или ценных документов может быть предусмотрен полимерный многослойный композит, который содержит по меньшей мере два полимерных слоя с напечатанными поверхностями, на которых образованы сплошные поверхностные участки печати, которые соответственно покрывают минимально 50% напечатанной поверхности. Именно в этом случае между обеими поверхностями может быть предусмотрена электрическая схема, которая, например, включает в себя по меньшей мере компьютерный чип, а также антенную схему (заделанную или заламинированную). Подобные электрические схемы пригодны для бесконтактной передачи информации от чипа и к чипу в радиочастотном диапазоне (RFID). Как правило, для подобных применений индикаторный элемент не предусматривается. Передача данных от чипа и к чипу служит, например, для идентификации личности или организации или для обмена данными. Если по меньшей мере в одном из печатных слоев на полимерных слоях композита предусмотрено окно, то оно может служить, например, для приема фотографии для паспорта или какой-либо другого информационного признака или же исключительно в качестве защитного элемента самого по себе.
В четвертой предпочтительной форме осуществления изобретения на поверхности первого полимерного слоя находится по меньшей мере один участок поверхности, который выполнен в форме окна, а первый полимерный слой или второй полимерный слой по меньшей мере на участке поверхности, который расположен с точным совмещением относительно окна на первом полимерном слое, выполнен в качестве поляризационного светофильтра. Подобный поляризационный светофильтр известен специалистам, и соответствующие материалы имеются в распоряжении, в том числе, в форме пленок. Если все полимерные слои, которые находятся в готовом заламинированном многослойном композите сзади и спереди от поляризационного светофильтра, включая первый полимерный слой, если он не образует поляризационный светофильтр, являются прозрачными, то расположенный за этим окном предмет является расплывчато видимым. Это также представляет собой еще один защитный признак.
В пятой предпочтительной форме осуществления изобретения на печатной поверхности на первом полимерном слое находится свободный участок поверхности, который выполнен в форме окна, а на втором полимерном слое с одной стороны первого полимерного слоя в многослойном композите находится первое частичное изображение и на третьем полимерном слое с другой стороны первого полимерного слоя в многослойном композите - второе частичное изображение. Эти частичные изображения находятся на участках поверхности, которые расположены с точным совмещением относительно окна, при этом первое частичное изображение и второе частичное изображение вместе создают целостное изображение. Подобная приводка просвета также представляет собой защитный признак. Например, целостное изображение может представлять собой буквенно-цифровой знак. Предпочтительно, свободный участок первого полимерного слоя выполнен просвечивающим. Таким образом, образуется приводка просвета, которая при простом виде сверху на документ демонстрирует соответственно только часть символа, и только при просмотре против света демонстрируется весь символ полностью.
Кроме того, конечно, возможно, не располагать просвечивающее окно между обеими частями изображения. Вместо этого, например, возможно, расположить прозрачное окно на одной стороне приводки просвета, и обе части общего изображения будут находиться на одной и той же стороне окна, опять же разделенные просвечивающей пленкой. Частичные изображения могут находиться на одной и той же просвечивающей пленке за счет печати ее передней и задней стороны, или на различных пленках, например одно частично изображение на просвечивающей, а другое - на прозрачной пленке, или обе части изображения на соответственно прозрачной пленке, разделенные посредством просвечивающей пленки.
Выполнение такой приводки просвета дает преимущество, что такой элемент, который всегда требует наличия просвечивающей пленки, может располагаться на документе с внутренним слоем, состоящим, например, из чипа и антенны. В уровне техники оба эти свойства не являются комбинируемыми друг с другом, если чип и антенну хотят сделать невидимыми в проходящем свете. Так как для этого требуется строго непрозрачный слой, который образует прослойку или покрывает ее. Приводка просвета, подобно описанной выше, также может быть также выполнена таким образом, что прозрачная или просвечивающая пленка непрозрачно печатается, а на том месте, где нет ни чипа, ни антенны, находится просвечивающая пленка.
Таким образом, можно предусмотреть, что на напечатанной поверхности первого полимерного слоя находится свободный участок поверхности, который имеет форму окна, и что на первой поверхности в многослойном композите находится первое частичное изображение, а на второй поверхности в многослойном композите - второе частичное изображение на участках поверхности, которые расположены относительно окна с точным совмещением, при этом первое частичное изображение и второе частичное изображение совместно формируют целостное изображение, и при этом между первой поверхностью и второй поверхностью находился по меньшей мере один просвечивающий полимерный слой.
Конечно, также возможно выполнить приводку просвета в индивидуализированной и/или персонализированной форме. Одна форма осуществления состоит в том, что на пленку наносится статический, плоскостной, по меньшей мере одноцветный рисунок. Этот рисунок находится между двумя просвечивающими пленками. Нанесение печати может осуществляться на внутренней стороне одной из этих просвечивающих пленок или на третьей пленке, которая находится между этими обеими пленками. На этих просвечивающих пленках, непосредственно или в слое сверху, соответственно находится индивидуализированное окно, остальное остается непрозрачным. В проходящем свете видно «пересечение», то есть общие свободные составляющие окна. Таким образом, например, можно внести инициалы или тому подобное.
Еще одна форма осуществления предусматривает, что первое окно с одной стороны состоит из свободной, например прямоугольной или квадратной, формы, а также, наряду с этим, из буквы, которая представляет собой часть инициалов владельца документа. Второе окно на другой стороне также состоит из прямоугольной или квадратной, формы, а также буквы, которая представляет собой вторую часть инициалов владельца документа. При этом второй прямоугольник/квадрат расположен во втором окне таким образом, что он находится над буквой первого окна. Первый прямоугольник/квадрат расположен в первом окне таким образом, что он находится над второй буквой инициалов во втором окне. Между этими двумя окнами находится по меньшей мере одна просвечивающая пленка, которая, например, так же как и в первом случае может быть выполнена в виде пленочного композита соединение (между просвечивающими пленками располагается слой с напечатанными поверхностями). Однако также возможно, что используется только одна просвечивающая пленка, на которую с обеих сторон напечатан по меньшей мере одноцветный рисунок, а именно такой, что нанесение печати на каждую сторону осуществляется только там, где впоследствии предусматривается поле для букв, а не прямоугольник/квадрат, на этой стороне. В случае «Эрики Мустерманн» (вымышленная фигура для тестовых документов - прим. переводчика) с инициалами «ЭМ» на одной стороне печать наносилась бы в поле «Э», на другой стороне - в поле «М». Через расположенные над ними окна на виде сверху с одной стороны видна буква «Э», на другой - «М», и только в проходящем свете с одной стороны можно распознать инициалы «ЭМ», и с другой стороны то же самое, только в зеркальном отображении.
В принципе, в других формах осуществления изобретения также конечно возможно комбинирование других защитных признаков, например, с одним окном, которое образовано на поверхности одного из полимерных слоев композита в результате нанесения на эту поверхность в остальном печати по всей поверхности. Например, на внешней стороне защищенного от подделки или ценного документа может быть выполнена голограмма или инверсионная фигура, а на расположенной внутри поверхности полимерного слоя композита - окно, которое расположено с точным совмещением относительно участка голограммы или же инверсионной фигуры.
Таким образом, также реализуется простая индивидуализация голограммы. Для этого, например, объемная голограмма может быть создана в виде простой голограммы матового стекла, как это, например, описано в ЕР 0896260 А. Введение может быть осуществлено, например, согласно WO 2005/091085 А. Индивидуализация происходит за счет индивидуальной печати пленки, которая находится над голограммой, и имеет индивидуальным образом напечатанное окно. Само собой разумеется, что вместо голограммы матового стекла может быть использована любая другая голограмма, кинеграмма, решетка нулевого порядка и т.д. В общем, эта функция индивидуализации может быть использована также для любых других защитных признаков, таких как люминесценции (флуоресценция, фотосфоренция, преобразование с повышением частоты), фотохромные краски, термохромные краски, микрошрифты и т.д., то есть для полного спектра из оптических признаков, структурных признаков или субстанциональных признаков, которые распознаются через окно невооруженным глазом, с помощью машинных вспомогательных средств и невооруженным глазом, или полностью машинным способом.
В шестой предпочтительной форме осуществления изобретения контуры свободных участков поверхности или только одного свободного участка поверхности, или же нескольких свободных участков поверхности образованы микрошрифтами. Таким образом, например, окно может быть отделено от плоскостной печати микрошрифтом. Посредством этого в документ вносится еще один защитный признак. Кроме того, контур свободного участка поверхности очерчивается микрошрифтом нечетко. Это придает графическому изображению карты дополнительную эстетическую привлекательность.
В седьмой предпочтительной форме осуществления изобретения может быть образован по меньшей мере один сплошной, плоскостной участок печати. По меньшей мере часть участка плоской печати может быть образована посредством частичных участков печати различной плотности в форме водяного знака. Например, по меньшей мере одна поверхность первого полимерного слоя может печататься с образованием по меньшей мере одного окна. В этом случае водяной знак образуется на втором полимерном слое. Для этого на участке поверхности второго полимерного слоя формируется печатный слой, который расположен с точным совмещением относительно окна на первом полимерном слое и имеет частичные участки печати различной плотности в форме водяного знака.
Альтернативным образом, водяной знак также может быть образован посредством двух напечатанных поверхностей: на обеих поверхностях предусматривается соответственно плоскостной участок печати. Один из двух плоскостных участков печати имеет свободные участки поверхности, например в форме рисунка или также в форме персонализированного информационного признака, например фотографии для паспорта, так что за счет взаимодействия первой из двух сплошных, плоскостно напечатанных поверхностей и второй из двух напечатанных поверхностями, имеющей свободные участки поверхности, образуется водяной знак. Он получается за счет различной общей плотности обоих печатных слоев при просмотре документа против света.
Другие защитные признаки также могут вноситься в полимерный многослойный композит без прямой взаимосвязи с выполнением напечатанной поверхности с предлагаемой согласно изобретению долей площади, например голограммы, инверсионные изображения, гильоши, приводки просвета, фотографии для паспорта, флуоресцентные метки, водяные знаки и др. Эти дополнительные защитные признаки могут простираться на всю поверхность или только по части поверхности.
Особо предпочтительно, если один, несколько или все полимерные слои в многослойном композите являются прозрачными. Это придает особую эстетичность внешнему виду документа. Кроме того, благодаря этому также возможно, что информационные признаки, которые, например, располагаются в окне или по краю документа, были видимыми и, при необходимости, были видимы с обеих сторон документа. Альтернативным образом, один, несколько или все полимерные слои в многослойном композите также могут быть просвечивающими.
Печатные слои, которые также напечатаны на одну или несколько поверхностей в многослойном композите, при необходимости в сплошной плоской форме, могут, например, быть образованы при помощи цифровой техники печати.
Прежде всего, это имеет смысл тогда, когда в документе должны быть отражены персонализированные данные, так как подобные техники печати могут быть использованы очень гибко. Особо предпочтительной является техника струйной печати. В качестве альтернативы также могут использоваться традиционные техники печати, например высокая печать (прямая или непрямая), плоская печать (офсетная печать, мокрая печать, безводная печать), трафаретная печать, а также, прежде всего, металлографская и растровая печать. Для изготовления персонализированных информационных признаков также предпочтительной является струйная печать, поскольку она является универсально применяемой, например с минимальным разрешением 300 dpi, при этом предусматривается по меньшей мере 8, прежде всего 16, более предпочтительно 64 и наиболее предпочтительно 256 градаций серого, так чтобы было получено фотографическое качество.
Печатный слой, который при необходимости напечатан на одну или несколько поверхностей в многослойном композите в сплошной, плоскостной форме, может быть, прежде всего, белым.
Для того чтобы изготовить полностью непрозрачный печатный слой, который не пропускает света, также при просмотре документа против света, под слоем печати может быть напечатана серебряная краска. Подобные серебряные краски специфицируются при помощи используемых ISO - норм. Этот серебряный слой так же, как и, например, состоящий из белой краски печатный слой, может быть нанесен при помощи цифровой техники печати, например струйной техники печати. Эта печать ограничивается участками печати (на которых создается печатный слой). Серебряный цвет дополнительно повышает поглощение инфракрасного излучения или же излучения в ближней инфракрасной области.
Как уже упоминалось ранее, преимущественным является, если соответствующие печатные слои в полимерном многослойном композите находятся на расположенных внутри слоях композита. В этом случае подделка или фальсификация служащих в качестве защитных признаков печатных слоев усложняется или даже исключается.
Однако в этом случае возникает изначально упомянутая другая проблема, заключающаяся в том, что традиционные носители данных в форме карт под действием манипуляций могут быть относительно легко разламинированы. Проблема разламинирования в случае, когда при помощи полиграфического способа на расположенный внутри композитный слой нанесен защитный признак, может быть решена за счет того, что печатные слои содержат связующие, которые по меньшей мере по существу состоят из того же полимера, что и материал слоев из многослойного композита. В этом случае опасность разламинирования практически исключается, так как при ламинировании образуется монолитное соединение отдельных слоев. Особо предпочтительно, если печатные слои содержат связующие на основе поликарбоната, если один, несколько и все слои соединения также состоят из поликарбоната. В последнем случае печатные слои наносятся на расположенный внутри слой многослойного композита, при этом, прежде всего, все слои, граничащие с печатными слоями многослойного композита, состоят из поликарбонатов.
Использованная печатная краска, например печатная краска CMY, предпочтительным образом, основана на растворителе. Краска растворяет полимерный слой, преимущественным образом на поверхности. Растворитель после печати удаляется в процессе сушки. Таким образом, печатная краска закладывается вовнутрь полимерного слоя, предпочтительным образом на глубину вплоть до 15 мкм. Кроме того, в печатный слой могут быть введены измеряемые по наношкале пигменты в форме оксидов металла. Благодаря этому делается возможной сушка по всему объему вместо частичной сушки, когда сушка производится инфракрасным излучением.
В принципе, для нанесения печати на поликарбонатный многослойный композит могут использоваться все традиционные в этой области чернила. Предпочтительным является применение препарата, содержащего: а) от 0,1 до 20% по массе связующего с поликарбонатным дериватом, б) от 30 до 99,9% по массе, предпочтительным образом органического, растворителя или смеси растворителей, в) от 0 до 10% по массе красителя или смеси красителей (% по массе относительно сухой массы), г) от 0 до 10% по массе функционального материала или смеси функциональных материалов, д) от 0 до 30% по массе присадок и/или вспомогательных веществ, или смести таких веществ, при этом сумма компонентов от а) до д) постоянно составляет 100% по массе, в качестве чернил для печати. Такие поликарбонатные дериваты обладают высокой совместимостью с поликарбонатными материалами, прежде всего, с поликарбонатами на основе Bisphenol А, такими как, например, пленки Makrofol©. Кроме того, применяемый поликарбонатный дериват является стойким к воздействию высоких температур и не демонстрируют изменения окраски при типичных для ламинирования температурах до 200°С и более, за счет чего исчезает необходимость применения вышеописанных материалов с низким показателем Tg. Прежде всего, поликарбонатный дериват может содержать функциональные структурные единицы карбонатов по следующей формуле (I):
1
2
1
8
5
6
6
10
7
12
1
4
где R и R независимо друг от друга представляют собой водород, галоген, предпочтительным образом хлор или бром, C-C-алкил, С-С-циклоалкил, С-С-арил, предпочтительным образом фенил, и С-С-аралкил, предпочтительным образом фенил-С-С-алкил, прежде всего бензил;
m - целое число от 4 до 7, предпочтительным образом 4 или 5;
3
4
R и R выбираются индивидуально для каждого X, независимо друг от друга водород или С-С-алкил;
3
4
Х - углерод и n обозначает целое число больше 20, с условием, что по меньшей мере у одного атома X, R и R одновременно обозначают алкил.
Атомы Х в альфа-положении относительно дифенил-замещенного атома С(С1) не могут быть дизамещены алкилами. Атомы Х в бета-положении относительно С1 могут быть дизамещены алкилами. Предпочтительно, если m=4 или 5. Поликарбонатный дериват может, например, быть образован на основе мономеров, таких как 4,4'-(3,3,5-триметилциклогексан-1,1-диол)-дифенол, 4,4'-(3,3-диметилциклогексан-1,1-диол)-дифенол или 4,4'-(2,4,4-триметилциклопентан-1,1-диол)-дифенол. Предлагаемый дериват поликарбоната может, например, быть изготовлен согласно литературному источнику DE 3832396.6 из дифенолов по формуле (Ia), объем раскрытия которого, таким образом, полностью включаются в объем раскрытия данного описания. Использоваться могут как дифенол по формуле (Ia) с образованием гомополикарбонатов, а также несколько дифенолов по формуле (Ia) с образованием сополикарбонатов (значение остатков, групп и параметров как в формуле I).
Кроме того, дифенолы по формуле (Ia) также могут использоваться в соединении с другими дифенолами, например, по формуле (Ib)
,
для изготовления гомомолекулярных, ароматических поликарбонатных дериватов.
Другие подходящие дифенолы по формуле (Ib) представляют собой такие, в которых Z - ароматический остаток с от 6 до 30 атомами С, который может содержать одно или более ароматических ядер, может быть замещен и может содержать алифатические остатки или другие циклоалифатические остатки, аналогичные формуле (Ia) или гетероатомы в качестве соединительных элементов. Примерами дифенолов по формуле (Ib) являются следующие: гидрохинон, резорцин, дигидроксидифенилы, би-(гидроксифенил)-циклоалканы, бис-(гидроксифенил)-циклоалканы, бис-(гидроксифенил)-сульфиды, бис-(гидроксифенил)-эфиры, бис-(гидроксифенил)-кетоны, бис-(гидроксифенил)-сульфоны, бис-(гидроксифенил)-сульфоксиды, альфа, альфа-бис-(гидроксифенил)-диизопропилбензолы, а также их алкилированные и галогенированные в ядра соединения. Эти и прочие подходящие дифенолы описаны в литературных источниках, например, US-A 3,028,365, US-A2,999,835, US-A 3,148,172, US-A 3,275,601, US-A 2,991,273, US-A 3,271,367, US-A 3,062,781, US-A 2,970,131 и US-A 2,999,846, в литературных источниках DE-A 1570703, DE-A 2063050, DE-A 2063052, DE-A 2211956, FR-A 1561518 и у Х.Шнелла в «Химия и физика поликарбонатов» / Н.Schnell "Chemistry and Physics of Polycarbonates", Interscience Publishers, New York 1964, которые, таким образом, полностью включаются в объем раскрытия данного описания. К другим предпочтительным дифенолам относятся, например: 4,4'-дигидроксидифенил, 2,2-бис-(4-гидроксифенил)-пропан, 2,4-бис-(4-гидроксифенил)-2-метилбутан, 1,1-бис-(4-гидроксифенил)-циклогексан, альфа, альфа-бис-(4-гидроксифенил)-р-диизопропилбензол, 2,2-бис-(3-метил-4-гидроксифенил)-пропан, 2,2-бис-(3-хлор-4-гидроксифенил)-пропан, бис-(3,5-диметил-4-гидроксифенил)-метан, 2,2-бис-(3,5-диметил-4-гидроксифенил)-пропан, бис-(3,5-диметил-4-гидроксифенил)-сульфон, 2,4-бис-(3,5-диметил-4-гидроксифенил)-2-метилбутан, 1,1-бис-(3,5-диметил-4-гидроксифенил)-циклогексан, альфа, альфа-бис-(3,5-диметил-4-гидроксифенил)-р-диизопропилбензол, 2,2-бис-(3,5-дихлор-4-гидроксифенил)-пропан и 2,2-бис-(3,5-дибром-4-гидроксифенил)-пропан. Особо предпочтительными дифенолами по формуле (Ib) являются, например: 2,2-бис-(4-гидроксифенил)-пропан, 2,2-бис-(3,5-диметил-4-гидроксифенил)-пропан, 2,2-бис-(3,5-дихлор-4-гидроксифенил)-пропан, 2,2-бис-(3,5-дибром-4-гидроксифенил)-пропан и 1,1-бис-(4-гидроксифенил)-циклогексан. Прежде всего, предпочтительным является 2,2-бис-(4-гидроксифенил)-пропан. Другие дифенолы могут применяться как по отдельности, так и в соединениях. Молярное соотношение дифенолов по формуле (Ia) к используемым при необходимости другим дифенолам по формуле (Ib) должно располагаться между 100% мол. массы (Ia) к 0% мол. массы (Ib) и 2% мол. массы (Ia) к 98% мол. массы (Ib), предпочтительным образом между 100% мол. массы (Ia) к 0% мол. массы (Ib) и 10% мол. массы (Ia) к 90% мол. массы (Ib), и прежде всего, между, 100% мол. массы (Ia) к 0% мол. массы (Ib) и 30% мол. массы (Ia) к 70% мол. массы (Ib). Высокомолекулярные поликарбонатные дериваты из дифенолов по формуле (Ia), при необходимости в комбинации с другими дифенолами, могут быть изготовлены по известному способу изготовления поликарбонатов. При этом различные дифенолы могут быть соединены друг с другом как статистически, так и блоками. Применяемые в соответствии с изобретением поликарбонатные дериваты могут разветвляться известным самим по себе образом. Когда разветвление является желаемым, можно известным способом за счет конденсации небольших количеств, предпочтительным образом количеств между 0,05 и 2,0% мол. массы (в зависимости от применяемых дифенолов), достигнуть получения трех или более трифункциональных соединений, прежде всего соединений с тремя или более чем тремя фенольными гидроксильными группами. Некоторыми разветвленными соединениями с тремя или более чем тремя фенольными гидроксильными группами являются: флороглицин, 4,6-диметил-2,4,6-три-(4-гидроксифенил)-гептен-2, 4,6-диметил-2,4,6-три-(4-гидроксифенил)-гептан, 1,3,5-три-(4-гидроксифенил)-бензол, 1,1,1-три-(4-гидроксифенил)-этан, три-(4-гидроксифенил)-фенилметан, 2,2-бис-[4,4-бис-(4-гидроксифенил)-циклогексил]-пропан, 2,4-бис-(4-гидроксифенил-изопропил)-фенол, 2,6-бис-(2-гидрокси-5-метил-бензил)-4-метилфенол, 2-(4-гидроксифенил)-2-(2,4-дигидроксифенил)-пропан, гекса-[4-(4-гидроксифенил-изопропил)-фенил]-эфир ортотерефталиевой кислоты, тетра-(4-гидроксифенил)-метан, тетра-[4-(4-гидроксифенил-изопропил)феноксил]-метан и 1,4-бис-[4',4″-дигидрокситрифенил)-метил]-бензол. Некоторыми из прочих трифункциональных соединений являются 2,4-дигидроксибензойная кислота, тримезиновые кислоты, цианурхлор и 3,3-бис-(3-метил-4-гидроксифенил)-2-оксо-2,3-дигидроинол. В качестве агентов обрыва цепи для известного само по себе регулирования молекулярного веса поликарбонатных дериватов служат монофункциональные соединения в традиционных концентратах. Подходящими соединениями являются, например, фенол, трет-бутилфенолы или другие алкилзамещенные фенолы. Для регулирования молярного веса, прежде всего, пригодны небольшие количества фенолов по формуле (Ic)
8
9
3
2
где R представляет собой разветвленный алкильный остаток С- и/или С. Предпочтительной является в алкильном остатке R доля протонов СН между 47 и 89% и доля протонов СН- и CH между 53 и 11%; также предпочтительным является R в о- и/или р-положении относительно группы ОН, и особо предпочтительным образом верхняя граница орто-составляющей 20%. Агенты обрыва цепи используются, в целом, в количествах от 0,5 до 10, предпочтительным образом от 1,5 до 8% мол. массы, в зависимости от применяемых дифенолов. Предпочтительным образом, поликарбонатные дериваты могут быть изготовлены в соответствии со способом границы раздела фаз (сравн. X.Шнелл: Химия и физика поликарбонатов. Обзоры полимеров / Н.Schnell: Chemistry and Physics of Polycarbonates, том IX, стр.33 и далее, Interscience Publishers, 1964) сам по себе известным способом. При этом дифенолы по формуле (la) растворяются в водной щелочной фазе. Для изготовления сополикарбонатов с другими дифенолами применяются смеси из дифенолов по формуле (la) и другие дифенолы, например по формуле (Ib). Для регулирования молекулярной массы могут добавляться агенты обрыва цепи, например, по формуле (Ic). Затем производится превращение в присутствии инертной, предпочтительным образом растворяющей поликарбонаты, органической фазы с фосгеном по способу конденсации на границе раздела двух фаз. Температура реакции находится между 0°С и 40°С. При необходимости используемые разветвители (предпочтительным образом от 0,05 до 2,0% мол. массы) могут либо помещаться в соединение вместе с дифенолами на водной щелочной фазе, либо добавляться в органические растворители в растворенном виде до фосгенирования. Наряду с дифенолами (Ib) также могут использоваться их эфиры моно- и/или бис-хлоругольной кислоты, при этом они добавляются в органические растворители в растворенном виде. Количество агентов прерывания цепи, а также разветвителей тогда соответствует молярной массе остатков дифенолатов по формуле (Ia) или, при известных условиях, по формуле (Ib); при совместном использовании эфиров хлоругольной кислоты количества фосгена могут, известным образом, соответственно, уменьшаться. Подходящими органическими растворителями для агентов прерывания цепи, а также, при необходимости, для разветвителей и эфиров хлоруглеродной кислоты являются, например, метиленхлорид, хлорбензол, прежде всего смеси из метиленхлорида и хлорбензола. При необходимости использованные агенты прерывания цепи и разветвители могут растворяться в одинаковых растворителях. В качестве органической фазы для поликондеполиконденсации на границе раздела двух фаз служит, например, метиленхлорид, хлорбензол, а также смеси из метиленхлорида и хлорбензола. В качестве водной щелочной фазы служит, например, раствор NaOH. Изготовление поликарбонатных дериватов по способу границы раздела фаз может, как правило, катализироваться такими катализаторами, как третичные амины, прежде всего третичные алифатические амины, такие как трибутиламин или триэтиламин; катализаторы могут использоваться в количествах от 0,05 до 10% мол. массы, в зависимости от молей использованных дифенолов. Катализаторы могут добавляться до начала фосгенизации или в ее течение, или же добавляться после фосгенизации. Поликарбонатные дериваты могут изготавливаться согласно известному способу на гомогенной фазе, так называемому «способу пиридина», а также согласно известному способу переэтерификации в расплаве при использовании, например, дифенилкарбоната вместо фосгена. Поликарбонатные дериваты могут быть линейными или разветвленными, они являются гомополикарбонатами или сополикарбонатами на основе дифенолов по формуле (Ia). За счет любого сочетания с другими дифенолами, прежде всего с дифенолами по формуле (Ib), свойства поликарбонатов варьируются более благоприятным образом. В таких сополикарбонатах и поликарбонатных дериватах содержатся дифенолы по формуле (Ia) в количествах от 100% мол. массы до 2% мол. массы, предпочтительным образом от 100% мол. массы до 10% мол. массы и, прежде всего в количествах от 100% мол. массы до 30% мол. массы, в зависимости от общего количества единиц дифенола на 100% мол. массы. Поликарбонатный дериват может являться сополимером, содержащим, прежде всего, состоящим из мономерных единиц М1 на основе формулы (Ib), прежде всего Bisphenol А, а также мономерных единиц М2 на основе геминально дизамещенного дигидроксилифенилфиклоалкана, предпочтительным образом 4,4'-(3,3,5-триметилциклогексан-1,1-диол)-дифенола, при этом молярное отношение М2/М1, предпочтительным образом, больше 0,3, прежде всего больше 0,4, например больше 0,5. Предпочтительно, если поликарбонатный дериват имеет средний молекулярный вес (среднее весовое значение) минимально 10000, предпочтительным образом от 20000 до 300000.
В принципе, компонент Б может быть по существу органическим или водянистым. По существу водянистый при этом означает, что вплоть до 20% по массе компонента Б могут составлять растворители. По существу органический означает, что в компоненте В может содержаться вплоть до 5% по массе воды. Предпочтительным образом, компонент В содержит или же состоит из алифатического, циклоалифатического и/или ароматического углеводорода, текучего органического эфира, и/или смеси таких субстанций. Предпочтительным образом, применяемые органические растворители являются не содержащими галоген органическими растворителями. В расчет принимаются, прежде всего, алифатические, циклоалифатические, ароматические углеводороды, такие как, мезителен, 1,2,4-триметилбензол, кумол и сольвент-нафта, толуол, ксилол; (органические) сложные эфиры, такие как метилацетат, этилацетат, бутилацетат, метоксипропилацетат, этил-3-этоксипропионат. Предпочтительными являются мезителен, 1,2,4-триметилбензол, кумол и сольвент-нафта, толуол, ксилол, сложные эфиры уксусной кислоты, сложные этиловые эфиры уксусной кислоты, метоксипропилацетат, этил-3-этокипропионат. Особо предпочтительными являются: мезителен (1,3,5-триметилбензол), 1,2,4-триметилбензол, кумол (2-фенилпропан), сольвент-нафта и этил-3-этоксипропионат. Подходящие смеси растворителей включают в себя, например: а) от 0 до 10% по массе, предпочтительным образом от 1 до 5% по массе, прежде всего от 2 до 3% по массе мезителена, б) от 10 до 50% по массе, предпочтительным образом от 25 до 50% по массе, прежде всего от 30 до 40% по массе 1-метокси-2-пропанолацетата, в) от 0 до 20% по массе, предпочтительным образом от 1 до 20% по массе, прежде всего от 0 до 15% по массе 1,2,4-триметилбензола, г) от 10 до 50% по массе, предпочтительным образом от 25 до 50% по массе прежде всего от 30 до 40% по массе этил-3-этоксипропионата, д) от 0 до 10% по массе, предпочтительным образом от 0,01 до 2% по массе, прежде всего от 0,05 до 0,5% по массе кумола и от 0 до 80% по массе, предпочтительным образом от 1 до 40% по массе, прежде всего от 15 до 25% по массе сольвент-нафта, при этом сумма компонентов от а) до д) постоянно составляет 100% по массе.
В деталях состав может содержать: а) от 0,1 до 10% по массе, прежде всего от 0,5 до 5% по массе, соединительного средства с поликарбонатным дериватом на основе геминального дизамещенного дигидроксидифенил-циклоалкана, б) от 40 до 99,9% по массе, прежде всего от 45 до 99,5% по массе, органического растворителя или смеси растворителей, в) от 0,1 до 6% по массе, прежде всего от 0,5 до 4% по массе, красителя или смеси красителей, г) от 0,001 до 6% по массе, прежде всего от 0,1 до 4% по массе, функционального материала или смеси функциональных материалов, д) от 0,1 до 30% по массе, прежде всего от 1 до 20% по массе, присадок и/или вспомогательных веществ, или смеси таких веществ.
В качестве компонента В, если должен быть предусмотрен краситель, в принципе рассматривается любой краситель или смесь красителей. Под красителем понимаются все окрашивающие вещества. Это означает, что речь может идти как о красящих веществах (обзор красящих веществ дает Энциклопедия промышленной химии Ульмана (Ullmann's Encyclopedia of Industrial Chemistry), электронное издание 2007, издательство Willey, глава «Красящие вещества, общий обзор»), так и о пигментах (обзор как органических, так и неорганических пигментов дает Энциклопедия промышленной химии Ульмана (Ullmann's Encyclopedia of Industrial Chemistry), электронное издание 2007, издательство Willey, глава «Пигменты, органические» или же «Пигменты, неорганические»). Красящие вещества должны быть растворимыми или же (стабильно) диспергиреумыми, или суспедируемыми в растворителях компонента Б. Кроме того, является преимуществом, если краситель при температурах 160°С и более является устойчивым, прежде всего цветоустойчивым, в течение промежутка времени более 5 мин. Также возможно, что краситель подвергается заданному и воспроизводимому изменению цвета в условиях обработки и выбирается в соответствии с этим. Наряду с температурной устойчивостью, пигменты, прежде всего, должны иметь мельчайший гранулометрический состав. Для струйной печати это означает, что величины частиц не должны превышать 1,0 мкм, так как иначе следствием будут засоры печатной головки. Как правило, пригодными считаются пигменты, состоящие из измеряемых по наношкале твердых частиц. Красящие вещества могут быть катионными, анионными, а также нейтральными. Только в качестве примеров применяемых в струйной печати красящих веществ могут быть названы: бриллиантовый черный C.I. №28440 (тетранатрий-4-ацетамид-5-гидрокси-6-[7-сульфонат-4-(сульфофенилазо)-1-нафтилазо-]нафталин-1,7-дисульфонат), хромогенный черный C.I. №14645 (3-гирокси-4-(1-гидрокси-2-нафтилазо)-7-нитро-1-нафталинсульфонной кислоты натриевая соль), прямой густо-черный Е C.I. №30235 (динатрий-4-амино-3-[[4-[(2,4-диаминофенил)азо][1,1-бифенил]-4-ил]азо]-5-гидрокси-6-(фенилазо)нафталин-2,7-дисульфонат), природная черная соль В C.I. №37245, природная черная соль K C.I. №37190, судан черный HB C.I. 26150 (диазо-краситель), нафтол-черный C.I. №20470 (диазо-краситель), Bayscript черный жидкий (металлизированный азо-краситель), C.I. основной черный 11, C.I. основной синий 154, Cartasol бирюза K-ZL текучий, Cartasol бирюза K-RL жидкий (C.I. основной синий 140), Cartasol синий K5R жидкий. Кроме того, пригодны, например, находящиеся в продаже красители Hostafine черный TS жидкий (продается фирмой Clariant GmbH, Германия), BayscriptBayscriptBayscript черный жидкий (C.I. смесь, продается фирмой Bayer AG, Германия), Cartasol черный MG жидкий (C.I. основной черный 11, зарегистрированный торговый знак фирмы Clariant GmbH, Германия), Flexonylschwarz PR 100 (Е C.I. №30235, продается фирмой Hoechst AG), Rhodamin В, Cartasol оранжевый K3 GL, Cartasol желтый K4 GL, Cartasol K GL, или Cartasol красный K-3В. Кроме того, в качестве растворимых красителей могут использоваться красящие вещества антрахинон, азо-, хинофталон-, кумарин-, метин-, перинон-, и/или пиразол-красящие вещества, например имеющиеся в продаже под товарными знаками MacrolexMacrolex. Другие подходящие красители описаны в литературном источнике «Энциклопедия промышленной химии» Ульмана (Ullmann's Encyclopedia of Industrial Chemistry), электронное издание 2007, издательство Willey, глава «Красители, используемые в печатных красках для струйных принтеров». Хорошо растворимые красители приводят к оптимальной интеграции в матрицу или же в связующее печатного слоя. Красители могут добавляться либо непосредственно как красящее вещество, или же пигмент, или как паста к смеси из красящего вещества и пигмента вместе с еще одним связующим веществом. Это дополнительное связующее может отличаться от предлагаемого изобретением связующего вещества (например, быть полиэстером), но должно быть химически совместимо с прочими компонентами применяемого согласно изобретению состава. Если такая паста применяется в качестве красителя, указание количества компонента В относится к красителю без учета прочих компонентов пасты. Эти прочие компоненты пасты тогда следует суммировать в составе компоненты Д. При использовании так называемых цветных пигментов в цветах шкалы голубой - пурпурный - желтый и, предпочтительным образом, также сажевый черный возможны цветовые изображения без полутонов.
Компонент Г включает в себя субстанции, которые при применении технических вспомогательных средств непосредственно воспринимаются человеческим глазом или за счет использования соответствующих детекторов. Здесь имеются в виду известные специалистам в качестве пригодных материалов (ср. также Ренессе, Оптическая защита документа / Renesse, Optical document security, 3-й выпуск, Artech House, 2005), которые используются для защиты ценных и/или защищенных от подделки документов. Сюда относятся люминесцентные вещества (красящие вещества или пигменты, органические или неорганические), такие как, например, фотолюминофор, электролюминофор, антистокс-люминофор, флуорофор, а также магнитезируемые, фотоакустически адресуемые или пьезоэлектрические материалы. Кроме того, могут использоваться раман-активные или раман-усиливающие материалы, а также так называемые штрих-кодовые материалы. Здесь также в качестве предпочтительных критериев действуют либо растворяемость в компоненте Б, либо при пигментированных системах размеры частиц <1 мкм, а также температурная устойчивость при температурах >160°С в смысле выполнений относительно компонента В. Функциональные материалы могут добавляться напрямую или через пасту, но есть смесь с еще одним связующим средством, которое тогда является составной часть компонента Д, или применяемого согласно изобретению связующего компонента А.
Компонент Е включает в себя при чернилах для струйной печати традиционно включаемые вещества, такие как антивспенивающие вещества, загустители, смачивающие агенты, поверхностно-активные вещества, разжижители, осушители, катализаторы, (световые) стабилизаторы, консервирующие средства, биоциды, тензиды, органические полимеры для регулировки вязкости, буферные системы и т.д. В качестве загустителей рассматриваются принятые в данной области соли-загустители. Их примером является лактат натрия. В качестве биоцидов в расчет принимаются все принятые в торговле консервирующие средства, которые используются для чернил. Их примерами являются Proxel GXL (1,2-бензизотиазолин-3-он) и Parmetol A26 (хлорметил-/метилизотиазолинон (CMI/MI) и N-/O-формалины). В качестве поверхностно-активных веществ в расчет принимаются все принятые в торговле поверхностно-активные вещества, которые используются для чернил. Предпочтительными являются амфотерные или неиогенные поверхностно-активные вещества. Разумеется, также возможно применение специальных анионных и катионных поверхностно-активных веществ, которые не меняют свойства красителя. Примерами соответствующих поверхностно-активных веществ являются бетаины, этоксилированные диола и т.д. Примерами являются линии продуктов Surfynol и Tergitold. Количество поверхностно-активных веществ выбирается, например, исходя из условия, что поверхностное напряжение чернил находится в диапазоне от 10 до 60 мН/м, например 25 до 45 мН/м, измеренного при 25°С. Может быть установлена буферная система, которая стабилизирует величину pH в диапазоне от 2,5 до 8,5, прежде всего от 5 до 8. Пригодными буферными системами являются ацетат лития, буферный борат, триэтаноламин или уксусная кислота/ацетат натрия. Буферная система рассматривается, прежде всего, в случае наличия по существу водянистого компонента Б. Для регулировки вязкости чернил могут быть предусмотрены (при известных условиях, водорастворимые) полимеры. Здесь в расчет принимаются все полимеры, пригодные для стандартных композиций чернил. Примерами являются растворимые в воде крахмалы, прежде всего со средним молекулярным весом от 3000 до 7000, поливинилпиролидон, прежде всего со средним молекулярным весом от 25000 до 250000, поливинилалкоголь, прежде всего со средним молекулярным весом от 10000 до 20000, ксантановая резина, карбокси-метилцеллюлоза, этиленоксид/пропиленоксид-блоксополимер, прежде всего со средним молекулярным весом от 1000 до 8000. Примером упомянутого блоксополимера является линия продуктов Pluronic (блоксополимеры из этиленоксида и пропиленоксида). Доля биоцида к общему объему чернил может находиться в диапазоне от 0 до 0,5% по массе, предпочтительным образом от 0,1 до 0,3% по массе. Доля поверхностно-активных веществ к общему объему чернил может находиться в диапазоне от 0 до 0,2% по массе. Доля загустителей к общему объему чернил может составлять от 0 до 1 % по массе, предпочтительным образом от 0,1 до 0,5% по массе. К вспомогательным средствам также относятся прочие компоненты, такие как, например, уксусная кислота, муравьиная кислота или п-метил-пиролидон или прочие полимеры из применяемого раствора красящих веществ или красящей пасты. Относительно субстанций, которые пригодны в качестве компонента Е, дополнительно в качестве примера дается ссылка на Энциклопедию промышленной химии Ульмана (Ullmann's Encyclopedia of Industrial Chemistry), электронное издание 2007, издательство Willey, глава «Присадки к краскам».
Предпочтительно, защищенный от подделки и/или ценный документ выполняется из предлагаемого полимерного многослойного композита за счет дальнейшего напластования покровных пленок (защитных пленок), которые, предпочтительным образом, являются прозрачными. Таким образом нанесенная на одну или обе внешние стороны полимерного многослойного композита печать защищена от стирания и, прежде всего, от подделки или же фальсификации. На внутреннюю сторону покровных пленок может быть нанесена печать в зеркальном отображении относительно изображения на полимерном многослойном композите, а именно таким образом, что оба эти изображения после наложения и прикрепления покровных пленок к соединению находятся друг над другом с точным совмещением. Разумеется, документ может быть образован в один этап путем ламинирования всех пленок, которые согласно настоящему изобретению требуются для полимерного многослойного композита, а также покровных пленок без необходимости первоначального изготовления полимерного многослойного композита с их последующим ламинированием с покровными пленками. Предпочтительно, в целом документ состоит из восьми или более слоев. Предпочтительно, под покровными пленками на внешнюю сторону полимерного многослойного композита документа соответственно наносится графическое изображение, например при помощи техники печати. Печатный слой на имеющей предлагаемый участок печати поверхности, предпочтительным образом, является белым, для того чтобы графические изображения были легко распознаваемы
Ниже изобретение будет описано в примерах, которые не являются ограничительными.
На фиг.1 показан первый полимерный слой с напечатанным согласно изобретению печатный слоем, и в полимерном слое оставлено окно, при этом окно расположено с точным совмещением относительно фотографии для паспорта на втором полимерном слое, и предусмотрен прозрачный третий полимерный слой.
На фиг.2 показан полимерный слой с напечатанным согласно изобретению печатным слоем, на котором край оставлен свободным.
На фиг.3 показан полимерный слой с напечатанным согласно изобретению печатным слоем, в котором окно и край оставлены свободными, и на край нанесена печать со знаками.
На фиг.4 показан фрагмент полимерного слоя с напечатанным согласно изобретению печатным слоем, и в полимерном слое оставлено свободное окно, а край окна образован микрошрифтом.
На фиг.5 показана стопка из 3 полимерных слоев с RFID - интегральной схемой и окном для фотографии для паспорта.
На фиг.6 показан полимерный слой со сплошным поверхностным печатным слоем, на котором находится свободный участок поверхности в форме рисунка.
На фиг.7 показан полимерный слой со сплошным поверхностным печатным слоем, в котором находится окно с внешним контуром фотографии для паспорта, при этом на поверхность полимерного слоя, кроме того, напечатана фотография для паспорта, внешний контур которой имеет окно.
На фиг.8 показан полимерный слой со сплошным поверхностным печатным слоем и с областью печати внутри поверхностного печатного слоя, в котором выполнена фотография для паспорта в виде так называемого «полутонового окна».
Одинаковые ссылочные позиции на фигурах обозначают, соответственно, одинаковые элементы.
На фиг.1 показана стопка, состоящая из первого прозрачного и состоящего из поликарбоната полимерного слоя 1, второго также прозрачного и состоящего из поликарбоната полимерного слоя 2, и также прозрачного и состоящего из поликарбоната третьего полимерного слоя 3. На верхнюю поверхность первого полимерного слоя 1 при помощи способа струйной печати нанесен печатный слой 5 из белых печатных чернил. В этом печатном слое 5 оставлено окно 4 в виде свободного участка поверхности, так что участок поверхности печатного слоя 5 составляет примерно 70% от поверхности первого полимерного слоя 1. На второй полимерный слой 2 при помощи способа струйной печати нанесена фотография 6 для паспорта на участок поверхности 7, который расположен с точным совмещением относительно окна 4 на поверхности первого полимерного слоя 1. Благодаря этому, фотография 6 для паспорта после ламинирования трех полимерных слоев 1, 2, 3 видна через окно 4. Фотография 6 для паспорта видна с обратной стороны стопки в зеркальном отображении также через прозрачный третий полимерный слой 3.
Печатные чернила для сплошного поверхностного печатного слоя 5 на первом полимерном слое 1 и для фотографии 6 для паспорта на втором полимерном слое 2 изготавливаются следующим образом:
Пример 1: изготовление поликарбонатных дериватов (производных) для состава чернил в качестве связующих.
149,0 г (0,65 моль) Bisphenol А(2,2-бис-(4-гидроксифенил)-пропана), 107,9 г (0,35 моль) 1,1-бис-(4-гидроксифенил)-3,3,5-триметилциклогексана, 336,6 г (6 моль) КОН и 2700 г воды растворяют с помешиванием в атмосфере инертных газов. Затем добавляют раствор, состоящий из 1,88 г фенола в 2500 мл метиленхлорида. В хорошо размешанный раствор при pH от 13 до 14 и от 21 до 25°С вводят 198 г (2 моль) фосгена. Затем добавляют 1 мл этилпиперидина и размешивают еще 45 мин. Водная фаза без содержания бисфенолата отделяется, органическая фаза после окисления при помощи фосфорной кислоты отмывается водой до нейтрального состояния и освобождается от растворителя.
Поликарбонатный дериват демонстрирует относительную вязкость раствора, равную 1,263. Температура стеклования определяется в размере 183°C (DSC).
Пример 2: изготовление состава, пригодного для получения краски для струйной печати.
Жидкий состав был изготовлен из 17,5 массовых частей поликарбонатного деривата из примера 1 и 82,5 массовых частей смеси растворителей согласно таблице I.
Таблица I
Вещество
% по массе
Мезитилен
2,4
1-метокси-2-пропанолацетат
34,95
1,2,4-триметилбензол
10,75
Этил-3-этоксипропионат
33,35
Кумол
0,105
Сольвент-нафта
18,45
Был получен бесцветный высоковязкий раствор с вязкостью при комнатной температуре, равной 800 мПас.
Пример 3: изготовление предлагаемой согласно изобретению краски для струйной печати.
В широкогорлом стакане с резьбой 50 мл при помощи магнитной мешалки были гомогенизированы 4 г раствора поликарбоната из примера 2 и 32,5 г смеси растворителей из примера 2. Был получен бесцветный высоковязкий раствор с вязкостью при 20°С, равной 5,02 мПас.
Полученный поликарбонатный раствор дополнительно смешивается с белым пигментом для сплошного поверхностного печатного слоя 5 на первом полимерном слое 1 и с черным пигментом для фотографии 6 для паспорта на втором полимерном слое. За счет добавления эквивалентного количества других пигментов или красителей могут быть получены, соответственно, монохромные и/или цветные чернила.
Изменения разрешения напечатанной чернилами комбинации элементов растра фотографии для паспорта в процессе соединения, во время которого второй полимерный слой 2, на который нанесена комбинация элементов растра, соединяется с расположенным над ним первым полимерным слоем 1, почти не происходит. Это означает, что комбинация элементов растра также после ламинирования почти полностью сохраняет свое прежнее разрешение.
Оптическое исследование композита больше не демонстрирует никакой различимой границы фаз. Соединение проявляет себя как монолитный блок, проявляющий исключительное противодействие попыткам разламинирования.
На фиг.2 показан состоящий из поликарбоната, прозрачный полимерный слой 1 со сплошным поверхностным печатным слоем 5, при этом печатный слой 5 полностью покрывает поверхность полимерного слоя 1 за исключением края 8 шириной 3 мм.
На фиг.3 в еще одной форме осуществления показан первый, состоящий из поликарбоната прозрачный полимерный слой 1, на поверхность которого нанесен сплошной плоскостной печатный слой 5. Печатный слой 5 полностью покрывает поверхность первого полимерного слоя 1 за исключением одного окна 4 и края 8 шириной 7 мм. В окне 4 виден индикаторный элемент (жидкокристаллический дисплей) 10, который заделан в расположенный под ним, состоящий из поликарбоната второй полимерный слой (не показан). Требуемая для управления индикаторным элементом 10 электронная схема также заделана в этот второй слой и на первом полимерном слое 1 покрыта печатным слоем 5, так что она не видна с этой стороны. Второй полимерный слой непрозрачен, так что электронная схема управления и задняя сторона индикаторного элемента 10 также не видны с задней стороны стопки. На ненапечатанный край 8 дополнительно напечатаны буквенно-цифровые знаки, например символы евро.
На фиг.4 показан фрагмент состоящего из поликарбоната, прозрачного полимерного слоя 1 с нанесением предлагаемого согласно изобретению сплошного поверхностного печатного слоя 5. В печатном слое 5 оставлено окно, в котором видна фотография 6 для паспорта. Фотография 6 для паспорта так же, как и сплошной плоскостной печатный слой 5, нанесена на показанный полимерный слой 1. Окно 4 отделено микрошрифтом 11 от сплошного поверхностного печатного слоя 5 и образует край окна 4. Микрошрифт 11 сливается с печатным слоем 5.
На фиг.5 в еще одной форме осуществления показана стопка из трех состоящих из поликарбоната прозрачных полимерных слоев, первого полимерного слоя 1, второго полимерного слоя 2 и третьего полимерного слоя 3. На поверхность первого полимерного слоя 1 нанесен сплошной плоскостной печатный слой 5, в котором оставлено свободным окно 4, и край 8 оставлен без нанесения печати. На поверхности второго полимерного слоя 2 напечатана фотография 6 для паспорта на участок поверхности 7, который расположен с точным совмещением относительно окна 5 в печатном слое первого полимерного слоя 1. Благодаря этому, фотография 6 для паспорта видна через окно 4. Кроме того, во второй полимерный слой 2 также включена RFID - интегральная схема 12, состоящая из компьютерного чипа 14 и антенной схемы 13. Под вторым полимерным слоем 2 находится третий полимерный слой 3, на который, так же как и первый полимерный слой 1, нанесен сплошной, плоскостной печатный слой 5'. Этот печатный слой 5' полностью покрывает поверхность третьего полимерного слоя 3 за исключением края 8'. Таким образом, находящаяся на втором полимерном слое 2 RFID - интегральная схема 12 накрывается и поэтому не видна.
На фиг.6 в еще одной форме осуществления изобретения показан полимерный слой 1 со сплошным поверхностным печатным слоем 5 на одной из его поверхностей. Однако этот печатный слой 5 не простирается на край 8 полимерного слоя 1. Полимерный слой 5 тоже не покрывает свободный участок поверхности 15 в форме рисунка, в данном случае - орла в качестве герба.
На фиг.7 в еще одной форме осуществления изобретения показан полимерный слой 1 со сплошным поверхностным печатным слоем 5 на одной из его поверхностей. Этот печатный слой 5 не простирается на край 8 полимерного слоя 1. Кроме того, остается незанятым свободный участок поверхности 4 в форме окна для фотографии 6 для паспорта. Фотография 6 для паспорта также напечатана на поверхности полимерного слоя 1. Окно 4 имеет внешний контур фотографии для паспорта.
На фиг.8 показана еще одна форма осуществления изобретения. Полимерный слой 1 снабжен сплошным поверхностным печатным слоем 5 на одной из его поверхностей. В отличие от фиг.6 и 7, свободный участок поверхности представлен не только в форме структурированной полости, но и в виде так называемого «полутонового окна» 20. В ранее представленных формах осуществления между местами с напечатанными поверхностями и без нее можно наблюдать быстрое увеличение проницаемости или же прозрачности. При изображениях в полутонах окно более или менее прозрачно и представляет собой при просмотре в проходящем свете разновидность водяного знака (до сих пор известного только в области бумажных изделий). Если в качестве изображения в полутонах, например, выбран инвертированный портрет, то получают персональный документ на пластмассовой основе, в котором индивидуализированное полутоновое окно передает портрет. Из уровня техники это неизвестно, так как было бы слишком затратным, структурировано и индивидуализировано представить пленки более или менее прозрачными. На фиг.8 напечатанные поверхности 5 представлены серыми, а более или менее прозрачные части полутонового окна 16 - черными.
Разумеется, что описанные примеры и формы осуществления служат только для наглядности, и что различные модификации и изменения примеров и форм осуществления, а также комбинации описанных в данном заявлении признаков являются очевидными для специалистов и включены в область нижеуказанной формулы изобретения, а также включены в объем раскрытия настоящей заявки. Все цитируемые здесь публикации, патенты и патентные заявки включены тем самым посредством включения по ссылке в объем раскрытия настоящей заявки.